(57)【要約】【課題】ハイス工具を用いた低速での断続切削（例えば、ホブ加工）において優れた被削性（特に、工具寿命の延長）を発揮し、しかも超硬工具を用いた高速での連続切削（例えば、旋削）においても優れた被削性（特に、工具寿命の延長）を発揮し、更に焼入れ焼戻し等の熱処理を施した後でも優れた衝撃特性を示す機械構造用鋼、およびその製造方法を提供する。【解決手段】Ｃ：０．０５〜０．８％、Ｓｉ：０．０３〜２％、Ｍｎ：０．２〜１．８％、Ａｌ：０．１〜０．５％、Ｂ：０．０００５〜０．００８％、およびＮ：０．００２〜０．０１５％を含有し、Ｐ：０．０３％以下（０％を含まない）、Ｓ：０．０３％以下（０％を含まない）、およびＯ：０．００２％以下（０％を含まない）を満足し、残部が鉄および不可避不純物からなる鋼について、鋼中に析出しているＢＮとＡｌＮの質量比（ＢＮ／ＡｌＮ）を０．０２０〜０．２とする。【選択図】なし【特許請求の範囲】
【請求項１】
Ｃ  ：０．０５〜０．８％（質量％の意味、以下同じ）、
Ｓｉ：０．０３〜２％、
Ｍｎ：０．２〜１．８％、
Ａｌ：０．１〜０．５％、
Ｂ  ：０．０００５〜０．００８％、
Ｎ  ：０．００２〜０．０１５％を含有し、
Ｐ  ：０．０３％以下（０％を含まない）、
Ｓ  ：０．０３％以下（０％を含まない）、
Ｏ  ：０．００２％以下（０％を含まない）を満足し、
残部が鉄および不可避不純物からなる鋼であり、
鋼中に析出しているＢＮとＡｌＮの質量比（ＢＮ／ＡｌＮ）が０．０２０〜０．２であることを特徴とする機械構造用鋼。
【請求項２】
鋼中に析出しているＢＮのうち、旧オーステナイト粒界に析出しているＢＮと旧オーステナイト粒内に析出しているＢＮの個数比（粒界ＢＮ／粒内ＢＮ）が０．５０以下である請求項１に記載の機械構造用鋼。
【請求項３】
更に他の元素として、
Ｃｒ：３％以下（０％を含まない）を含有する請求項１または２に記載の機械構造用鋼。
【請求項４】
更に他の元素として、
Ｍｏ：１％以下（０％を含まない）を含有する請求項１〜３のいずれかに記載の機械構造用鋼。
【請求項５】
更に他の元素として、
Ｎｂ：０．１５％以下（０％を含まない）を含有する請求項１〜４のいずれかに記載の機械構造用鋼。
【請求項６】
更に他の元素として、
Ｚｒ：０．０２％以下（０％を含まない）、
Ｈｆ：０．０２％以下（０％を含まない）、
Ｔａ：０．０２％以下（０％を含まない）、および
Ｔｉ：０．０２％以下（０％を含まない）よりなる群から選ばれる少なくとも１種を含有する請求項１〜５のいずれかに記載の機械構造用鋼。
【請求項７】
更に他の元素として、
Ｖ  ：０．５％以下（０％を含まない）、
Ｃｕ：３％以下（０％を含まない）、および
Ｎｉ：３％以下（０％を含まない）よりなる群から選ばれる少なくとも１種を含有する請求項１〜６のいずれかに記載の機械構造用鋼。
【請求項８】
請求項１〜７のいずれかに記載の機械構造用鋼を製造する方法であって、
上記成分組成を満足する鋼を１１００℃以上に加熱した後、
９００〜１０５０℃の温度域で１５０秒以上保持し、
その後冷却するに際し９００℃から７００℃までの平均冷却速度を０．０５〜１０℃／秒とすることを特徴とする機械構造用鋼の製造方法。
【請求項９】
上記成分組成を満足する鋼を１１００℃以上に加熱した後、
１０００℃以上で熱間加工すると共に、９００〜１０５０℃の温度域での保持時間を１５０秒以上とする請求項８に記載の製造方法。
【請求項１０】
請求項１〜７のいずれかに記載の機械構造用鋼を用いて得られた機械構造部品。
【発明の詳細な説明】
【技術分野】
【０００１】
本発明は、切削加工して機械構造部品を製造するために用いる機械構造用鋼、およびその製造方法に関するものである。
【背景技術】
【０００２】
自動車用変速機や差動装置をはじめとする各種歯車伝達装置に利用される歯車、シャフト、プーリーや等速ジョイント等、更にはクランクシャフト、コンロッド等の機械構造部品は、機械構造用鋼に鍛造等の加工を施した後、切削加工することによって最終形状（部品形状）に仕上げられるのが一般的である。切削加工に要するコストは製作費全体中に占める割合が大きいことから、上記機械構造用鋼には被削性の良いことが要求される。
【０００３】
上記機械構造部品のうち特に歯車を製造するときの切削加工においては、ホブによる歯切りを行うのが一般的であり、この場合の切削は断続切削と呼ばれている。ホブ加工に用いられる工具としては、高速度工具鋼にＡｌＴｉＮなどのコーティングを施したもの（以下、「ハイス工具」と略称することがある）が現状の主流である。しかしハイス工具を用いたホブ加工（断続切削）による歯切りは、低速（具体的には、切削速度１５０ｍ／ｍｉｎ程度以下）・低温（具体的には、２００〜６００℃程度）であるが、断続切削のため空気と触れ易く、工具が酸化・摩耗し易くなるという弊害がある。そのためホブ加工等の低速断続切削に供される機械構造用鋼は、被削性のなかでも特に工具寿命を伸ばすことが求められている。
【０００４】
断続切削性を改善する技術として、特許文献１に、Ａｌ：０．０４〜０．２０％、Ｏ：０．００３０％以下を含有する断続高速切削用鋼が提案されている。この技術では、Ａｌ含有量を高めた鋼を高速で断続切削することで、工具面上にＡｌ酸化物を付着させており、これにより工具寿命を向上させている。しかしこの断続高速切削用鋼は、切削速度２００ｍ／ｍｉｎ以上の高速断続切削が念頭に置かれることが多く、ホブ加工のような低速断続切削は意図されていない。
【０００５】
一方、切削加工に用いられる工具としては、上記ハイス工具の他、超硬合金にＡｌＴｉＮなどのコーティングを施したもの（以下、「超硬工具」と略称することがある）もある。この超硬工具は、焼きならし材に対して適用すると「欠け」が発生し易いという問題があることから、旋削等の連続切削に適用されることが多い。旋削等による連続切削は、通常、切削速度が１５０ｍ／ｍｉｎを超え、多くの場合は２００ｍ／ｍｉｎ以上の高速で行われる。
【０００６】
このように上記断続切削と連続切削とでは切削機構が異なり、夫々の切削に応じた工具が選ばれる。しかし被削材としての機械構造用鋼には、いずれの切削においても良好な被削性を発揮することが望まれる。
【０００７】
ところで最終形状に仕上げられた後は、浸炭処理や浸炭窒化処理（大気圧、低圧、真空、プラズマ雰囲気を含む）等の表面硬化処理を施され、更に焼入れ焼戻しや高周波焼入れ等の熱処理が施されて所定の強度に高められる。しかし熱影響を受けると靱性が低下し、衝撃特性が悪化することがある。
【０００８】
衝撃特性を改善する技術として、特許文献２には０．１％を超え０．３％以下の範囲でＡｌを含有する機械構造用鋼が提案されている。この文献には、固溶Ｎ量を低減することによって被削性と衝撃特性を向上できることや、Ａｌ含有量を適正化して被削性向上効果に有効な固溶ＡｌおよびＡｌＮを適量確保することによって低速から高速までの幅広い切削速度域に対して有効な切削性能が得られることが開示されている。この文献では機械構造用鋼の衝撃特性をシャルピー衝撃試験による吸収エネルギーを測定することによって評価している。しかしこの文献で達成できている吸収エネルギーは、５０Ｊ／ｃｍ2に到達しておらず、衝撃特性の更なる向上が求められる。
【０００９】
本出願人もハイス工具での断続切削と超硬工具での連続切削の両方で優れた被削性を発揮し、更に浸炭−油焼入れした後、焼戻し処理した場合であっても優れた衝撃特性を示す機械構造用鋼を特許文献３に提案している。この技術では、ＣｒとＡｌの含有量と、これらの含有量の比を適切に制御することで、被削性と衝撃特性を改善している。
【先行技術文献】
【特許文献】
【００１０】
【特許文献１】特開２００１−３４２５３９号公報
【特許文献２】特開２００８−１３７８８号公報
【特許文献３】特開２００９−３０１６０号公報
【発明の概要】
【発明が解決しようとする課題】
【００１１】
本発明の目的は、本出願人が先に提案した上記特許文献３とは異なる方法で、ハイス工具を用いた低速での断続切削（例えば、ホブ加工）において優れた被削性（特に、工具寿命の延長）を発揮し、しかも超硬工具を用いた高速での連続切削（例えば、旋削）においても優れた被削性（特に、工具寿命の延長）を発揮し、更に焼入れ焼戻し等の熱処理を施した後でも優れた衝撃特性を示す機械構造用鋼、およびその製造方法を提供することにある。
【課題を解決するための手段】
【００１２】
上記課題を解決することのできた本発明に係る機械構造用鋼は、Ｃ：０．０５〜０．８％（質量％の意味、以下同じ）、Ｓｉ：０．０３〜２％、Ｍｎ：０．２〜１．８％、Ａｌ：０．１〜０．５％、Ｂ：０．０００５〜０．００８％、Ｎ：０．００２〜０．０１５％を含有し、Ｐ：０．０３％以下（０％を含まない）、Ｓ：０．０３％以下（０％を含まない）、Ｏ：０．００２％以下（０％を含まない）を満足し、残部が鉄および不可避不純物からなる鋼であり、鋼中に析出しているＢＮとＡｌＮの質量比（ＢＮ／ＡｌＮ）が０．０２０〜０．２である点に要旨を有している。
【００１３】
鋼中に析出しているＢＮは、旧オーステナイト粒界に析出しているＢＮと旧オーステナイト粒内に析出しているＢＮの個数比（粒界ＢＮ／粒内ＢＮ）が０．５０以下であることが好ましい。
【００１４】
上記機械構造用鋼は、更に他の元素として、
（ａ）Ｃｒ：３％以下（０％を含まない）、
（ｂ）Ｍｏ：１％以下（０％を含まない）、
（ｃ）Ｎｂ：０．１５％以下（０％を含まない）、
（ｄ）Ｚｒ：０．０２％以下（０％を含まない）、Ｈｆ：０．０２％以下（０％を含まない）、Ｔａ：０．０２％以下（０％を含まない）、およびＴｉ：０．０２％以下（０％を含まない）よりなる群から選ばれる少なくとも１種、
（ｅ）Ｖ：０．５％以下（０％を含まない）、Ｃｕ：３％以下（０％を含まない）、およびＮｉ：３％以下（０％を含まない）よりなる群から選ばれる少なくとも１種、
等を含有してもよい。
【００１５】
本発明に係る機械構造用鋼は、上記成分組成を満足する鋼をいったん１１００℃以上に加熱した後、９００〜１０５０℃の温度域で１５０秒以上保持し、その後冷却するに際し９００℃から７００℃までの平均冷却速度を０．０５〜１０℃／秒とすることによって製造できる。本発明では、上記成分組成を満足する鋼を１１００℃以上に加熱した後、１０００℃以上で熱間加工すると共に、９００〜１０５０℃の温度域での保持時間を１５０秒以上としてもよい。
【００１６】
本発明には、上記機械構造用鋼を用いて得られた機械構造部品も包含される。
【発明の効果】
【００１７】
本発明によれば、ＡｌＮの析出を抑える一方でＢＮを積極的に析出させて、鋼中に析出しているＢＮとＡｌＮの質量比（ＢＮ／ＡｌＮ）を適切な範囲に調整しているため、低速での断続切削と高速での連続切削の両方で優れた被削性（特に、工具寿命の延長）を発揮し、更に熱処理しても優れた衝撃特性を示す機械構造用鋼、およびその製造方法を提供できる。
【発明を実施するための形態】
【００１８】
本発明者らは、低速での断続切削と高速での連続切削の両方で優れた被削性（特に、工具寿命の延長）を発揮し、更に焼入れ焼戻し等の熱処理を施しても優れた衝撃特性を示す機械構造用鋼を提供するために様々な角度から検討を重ねてきた。その結果、機械構造用鋼の化学成分組成を適切に調整しつつ、鋼中に析出しているＢＮとＡｌＮの質量比（ＢＮ／ＡｌＮ）を適切に制御すれば、断続切削と連続切削の両方で良好な被削性を示し、且つ熱処理後の衝撃特性も向上できることを見出し、本発明を完成した。
【００１９】
まず、本発明に係る機械構造用鋼の化学成分組成について説明した後、本発明を特徴付けるＢＮとＡｌＮの質量比について説明する。
【００２０】
本発明の機械構造用鋼は、Ｃ：０．０５〜０．８％、Ｓｉ：０．０３〜２％、Ｍｎ：０．２〜１．８％、Ａｌ：０．１〜０．５％、Ｂ：０．０００５〜０．００８％、およびＮ：０．００２〜０．０１５％を含有し、Ｐ：０．０３％以下（０％を含まない）、Ｓ：０．０３％以下（０％を含まない）、およびＯ：０．００２％以下（０％を含まない）を満足するものである。このような範囲を規定した理由は次の通りである。
【００２１】
Ｃは、強度を確保するために必要な元素であり、０．０５％以上含有する必要がある。好ましくは０．１％以上であり、より好ましくは０．１５％以上である。しかしＣ含有量が過剰になると、硬さが上昇し過ぎて被削性や靭性が低下する。従ってＣ量は０．８％以下とする。好ましくは０．６％以下であり、より好ましくは０．５％以下である。
【００２２】
Ｓｉは、脱酸元素として作用し、内部品質を向上させる元素であり、０．０３％以上含有させる必要がある。好ましくは０．１％以上、より好ましくは０．１５％以上である。しかしＳｉ含有量が過剰になると、部品形状に加工するときの熱間加工性や冷間加工性が劣化したり、部品形状に切削加工した後に行う浸炭処理時や浸炭窒化処理時に粒界酸化などの異常組織が生成することがある。従ってＳｉ量は２％以下とする必要があり、好ましくは１．５％以下、より好ましくは１％以下、更に好ましくは０．６％以下である。
【００２３】
Ｍｎは、焼入れ性を向上させて強度を高める元素であり、０．２％以上含有させる必要がある。好ましくは０．４％以上であり、より好ましくは０．５％以上である。しかしＭｎ含有量が過剰になると、焼入れ性が向上し過ぎて、焼きならし後でも過冷組織が生成して被削性が低下する。従ってＭｎ量は、１．８％以下とする必要がある。好ましくは１．５％以下、より好ましくは１％以下である。
【００２４】
Ａｌは、鋼中に固溶状態で存在させることによって断続切削したときの被削性を向上させるために必要な元素である。また、Ｎと結合して析出したＡｌＮは、部品形状に切削加工した後に行う浸炭処理時や浸炭窒化処理時に結晶粒が異常成長するのを抑制し、また靱性の低下による衝撃特性の悪化を防止するのに寄与する。またＡｌは、脱酸作用を有する元素であり、内部品質を向上させるために必要な元素である。従って本発明ではＡｌを０．１％以上、好ましくは０．１３％以上含有させる。しかしＡｌを過剰に含有してＡｌＮが多く析出すると連続切削したときの被削性が劣化する。また過剰なＡｌＮは、部品形状に加工するときの熱間加工性を低下させる。従ってＡｌ量は０．５％以下、好ましくは０．４％以下、更に好ましくは０．３５％以下とする。
【００２５】
Ｂは、Ｎと結合して鋼中にＢＮを析出し、断続切削したときの被削性と連続切削したときの被削性の両方を改善するのに寄与元素である。また、ＢＮを析出させることで固溶Ｎ量を少ない方向に調整できるため、部品形状に加工するときの熱間加工性も改善できる。また、Ｂは、切削加工後に焼入れ焼戻し等の熱処理を行うときに、焼入れ性を向上させると共に、粒界強度を高め、機械構造部品の強度向上に寄与する元素である。従ってＢ量は、０．０００５％以上含有させる必要がある。好ましくは０．０００７％以上、より好ましくは０．００１０％以上である。しかし過剰に含有すると硬くなり過ぎるため被削性が低下する。従ってＢ量は０．００８％以下とする必要があり、好ましくは０．００６％以下、より好ましくは０．００３５％以下である。
【００２６】
Ｎは、Ｂと結合して鋼中にＢＮを析出し、上述したように、断続切削時と連続切削時の被削性向上に寄与する元素である。またＮは、Ａｌと結合して鋼中にＡｌＮを析出し、部品形状に切削加工した後に行う浸炭処理時や浸炭窒化処理時に結晶粒が異常成長するのを防止するのに寄与する元素であり、靱性の低下が抑制されることで衝撃特性を向上させるのに作用する。こうした作用を発揮させるために、Ｎ量は０．００２％以上とする。好ましくは０．００３％以上、より好ましくは０．００４％以上である。しかしＮを過剰に含有してＡｌＮが多く析出し過ぎると、連続切削したときの被削性が劣化する。またＡｌＮの析出量が多くなると熱間加工性が低下する。従ってＮ量は０．０１５％以下、好ましくは０．０１０％以下、より好ましくは０．００８％以下とする。
【００２７】
Ｐは、不可避的に含まれる不純物元素であり、熱間加工時に割れが発生するのを助長するため、できるだけ低減する。従って本発明では、Ｐ量は０．０３％以下、好ましくは０．０２％以下、より好ましくは０．０１５％以下とする。なお、Ｐ量を０％とすることは工業的に困難である。
【００２８】
Ｓは、鋼中にＭｎＳ系介在物を生成させて被削性を向上させるのに寄与する元素である。しかしＭｎＳ系介在物を過剰に含有すると延性や靭性が低下する。ＭｎＳ系介在物は圧延時に圧延方向に伸展し易いため、圧延方向に対して特に直角方向の靭性（横目の靭性）を劣化させる。従ってＳ量は０．０３％以下、好ましくは０．０２％以下とする。なお、Ｓは、不可避的に含まれる不純物元素であるため、Ｓ量を０％とすることは工業的に困難である。
【００２９】
Ｏは、不可避的に含まれる不純物元素であり、粗大な酸化物系介在物を形成して、被削性や延性、靭性、熱間加工性などに悪影響を及ぼす元素である。従ってＯ量は０．００２％以下、好ましくは０．００１５％以下とする。なお、Ｏ量についても０％とすることは工業的に困難である。
【００３０】
本発明の機械構造用鋼は、上記成分組成を満足するものであり、残部は、鉄および不可避不純物である。
【００３１】
本発明の機械構造用鋼は、更に他の元素として、
（ａ）Ｃｒ：３％以下（０％を含まない）、
（ｂ）Ｍｏ：１％以下（０％を含まない）、
（ｃ）Ｎｂ：０．１５％以下（０％を含まない）、
（ｄ）Ｚｒ：０．０２％以下（０％を含まない）、Ｈｆ：０．０２％以下（０％を含まない）、Ｔａ：０．０２％以下（０％を含まない）、およびＴｉ：０．０２％以下（０％を含まない）よりなる群から選ばれる少なくとも１種の元素、
（ｅ）Ｖ：０．５％以下（０％を含まない）、Ｃｕ：３％以下（０％を含まない）、およびＮｉ：３％以下（０％を含まない）よりなる群から選ばれる少なくとも１種の元素、
等を含有してもよい。
【００３２】
（ａ）Ｃｒは、焼入性を向上させ、強度を高める元素である。またＡｌと複合添加することによって、断続切削したときの被削性を改善するのにも作用する元素である。こうした効果を発揮させるには、Ｃｒは０．１％以上含有することが好ましい。好ましくは０．３％以上であり、より好ましくは０．７％以上である。しかし過剰に含有すると、粗大な炭化物を生成させたり、過冷組織を生成させて被削性を劣化させる。従ってＣｒ量は３％以下とすることが好ましい。より好ましくは２％以下であり、更に好ましくは１．６％以下である。
【００３３】
（ｂ）Ｍｏは、焼入れ性を高め、不完全焼入れ組織が生成するのを抑制する元素である。こうした効果はＭｏ含有量が増加するにつれて増大するが、好ましくは０．０１％以上、より好ましくは０．０５％以上、更に好ましくは０．１％以上含有するのがよい。しかし過剰に含有すると、焼きならし後でも過冷組織が生成して被削性が低下する。従ってＭｏ量は１％以下とすることが好ましい。より好ましくは０．８％以下、更に好ましくは０．５％以下である。
【００３４】
（ｃ）Ｎｂは、ＣやＮと結合して炭化物や窒化物、炭窒化物を形成し、これらの化合物が、部品形状に切削加工した後に浸炭処理や浸炭窒化処理を行うときに結晶粒が異常成長するのを抑制するのに作用し、衝撃特性が向上する。こうした効果はＮｂ量を増加するにつれて増大するが、有効に発揮させるには０．０５％以上含有させることが好ましい。しかし過剰に含有させると、硬質の炭化物や窒化物等が過剰に析出して被削性が低下する。従ってＮｂ量は０．１５％以下とすることが好ましく、より好ましくは０．１３％以下である。
【００３５】
（ｄ）Ｚｒ、Ｈｆ、Ｔａ、およびＴｉは、上記Ｎｂと同様に、結晶粒が異常成長するのを抑制する元素であり、衝撃特性向上に寄与する。こうした効果は、これらの元素の含有量が増加するにつれて増大するが、有効に発揮させるには、各元素とも、夫々単独で、０．００２％以上含有させることが好ましい。より好ましくは各元素とも、夫々単独で、０．００５％以上である。しかし過剰に含有させると、硬質の炭化物や窒化物等が多く析出して被削性が低下する。従って各元素とも、夫々単独で、０．０２％以下であることが好ましい。より好ましくは０．０１５％以下である。Ｚｒ、Ｈｆ、Ｔａ、Ｔｉは、任意に選ばれる２種以上の元素を含有してもよい。２種以上の元素を含有する場合は、合計量を０．０２％以下とすることが好ましい。合計量は、より好ましくは０．０１５％以下である。
【００３６】
（ｅ）Ｖ、ＣｕおよびＮｉは、焼入れ性を向上させて強度を高めるのに有効に作用する元素である。こうした効果は、これらの元素の含有量が増加するにつれて増大するが、有効に発揮させるには、Ｖは０．０５％以上、Ｃｕは０．１％以上、Ｎｉは０．３％以上含有させることが好ましい。しかし過剰に含有させると、過冷組織が生成したり、延性や靭性が低下するので、Ｖは０．５％以下、Ｃｕは３％以下、Ｎｉは３％以下とすることが好ましい。より好ましくはＶは０．３％以下、Ｃｕは２％以下、Ｎｉは２％以下である。
【００３７】
本発明では、機械構造用鋼の化学成分組成を上記規定範囲に調整することに加えて、鋼中に析出しているＢＮとＡｌＮの質量比（ＢＮ／ＡｌＮ）が０．０２０〜０．２であることが重要である。
【００３８】
即ち本発明では、Ａｌを比較的多く、０．１〜０．５％の範囲で含有させて鋼中にＡｌを固溶状態で存在させることで、断続切削したときの被削性を向上させている。しかしＡｌを多く含有させると、固溶Ａｌ量は増加する反面、一部のＡｌが鋼中のＮと結合してＡｌＮを析出し、このＡｌＮが旋削やドリルなどの工具摩耗を促進して工具寿命を短くする。ＡｌＮは、硬質粒子であるため工具摩耗を促進し、特に連続切削したときの工具寿命（被削性）を劣化させる。
【００３９】
そこで本発明では、鋼中のＮをＢと積極的に結合させて、鋼中にＢＮを析出させることで、ＡｌＮの析出を抑制し、鋼中に析出しているＢＮとＡｌＮの質量比（ＢＮ／ＡｌＮ）を０．０２０〜０．２とする。ＢＮ／ＡｌＮ比を０．０２０〜０．２とすることで、断続切削したときの被削性と、連続切削したときの被削性を両方改善でき、しかも熱処理後の衝撃特性も改善できる。
【００４０】
ＢＮ／ＡｌＮが０．０２０未満では、ＢＮに比べてＡｌＮが多く析出していることになるので、連続切削したときの被削性が劣化する。従ってＢＮ／ＡｌＮは０．０２０以上とする。好ましくは０．０２５以上、より好ましくは０．０３０以上である。
【００４１】
ＢＮ／ＡｌＮの値は大きい方が好ましいが、ＡｌＮが少なくなり過ぎてＢＮ／ＡｌＮが０．２を超えると熱処理後の衝撃特性が劣化する。従ってＢＮ／ＡｌＮは０．２以下とする。好ましくは０．１５以下、より好ましくは０．１以下、更に好ましくは０．０８以下である。
【００４２】
鋼中に析出しているＢＮは、例えば、電解抽出と酸溶解と吸光光度法とを組み合わせることで定量できる。一方、鋼中に析出しているＡｌＮは、例えば、臭素−酢酸メチル法で定量できる。
【００４３】
鋼中に析出しているＢＮのうち、旧オーステナイト粒界に析出しているＢＮと旧オーステナイト粒内に析出しているＢＮの個数比（粒界ＢＮ／粒内ＢＮ）は０．５０以下であることが好ましい。旧オーステナイト（以下、旧γと表記することがある）粒界に析出しているＢＮの個数を低減し、旧γ粒内に析出しているＢＮの個数を増加させることで、特に部品形状に切削加工した後に焼入れ焼戻し等の熱処理を行っても衝撃特性が劣化することなく衝撃特性を一層改善できる。粒界ＢＮ／粒内ＢＮは、より好ましくは０．４５以下であり、更に好ましくは０．４０以下である。なお、粒界ＢＮ／粒内ＢＮの下限値は、０．３０程度である。
【００４４】
旧γ粒界に析出しているＢＮの個数と旧γ粒内に析出しているＢＮの個数は、走査型電子顕微鏡（ＳＥＭ）に付属しているエネルギー分散型Ｘ線分析装置（ＥＤＳ）を用いて存在位置と成分組成分析すれば測定できる。
【００４５】
次に、本発明に係る機械構造用鋼を製造できる方法について説明する。
【００４６】
本発明に係る機械構造用鋼は、上記成分組成を満足する鋼を１１００℃以上に加熱した後、９００〜１０５０℃の温度域で１５０秒以上保持し、その後冷却するに際し９００℃から７００℃までの平均冷却速度を０．０５〜１０℃／秒とすれば製造できる。また、上記成分組成を満足する鋼を１１００℃以上に加熱した後、１０００℃以上で熱間加工すると共に、９００〜１０５０℃の温度域での保持時間を１５０秒以上とすれば、その後の冷却過程で旧γ粒内にＢＮを積極的に析出させることができるため一層好ましい。このような範囲を規定した理由について説明する。
【００４７】
［１１００℃以上に加熱］
上記成分組成を満足する鋼をいったん１１００℃以上に加熱し、鋼中に含まれるＡｌＮやＢＮなどの析出物を再固溶させる必要がある。即ち、Ａｌを０．１％以上含有する鋼は、その製造条件によって、ＡｌやＢ、Ｎの固溶状態と析出状態が大きく変化するため、本発明では、鋼を１１００℃以上に加熱することで、鋼中に含まれるＡｌＮとＢＮを鋼中に再固溶させる。
【００４８】
［９００〜１０５０℃の温度域で１５０秒以上保持］
１１００℃以上に加熱した後は、９００〜１０５０℃の温度域で１５０秒以上保持することで、ＢＮを析出させることができる。即ち、ＡｌＮの析出温度はおおよそ９００℃未満、ＢＮの析出温度はおおよそ１０５０℃以下であるため、９００〜１０５０℃の温度域で保持することで、ＢＮを選択的に析出させることができる。
【００４９】
但し、保持時間が１５０秒未満では、ＢＮの析出が充分に進まず、ＢＮ不足となり、連続切削したときの被削性を改善できない。また、熱処理後の衝撃特性も劣化する。従って保持時間は１５０秒以上とし、好ましくは１７０秒以上、より好ましくは２００秒以上である。保持時間の上限は特に限定されないが、長時間保持してもＢＮの析出量は飽和し、また生産性が悪くなるため、例えば、６００秒以下とするのがよい。
【００５０】
９００〜１０５０℃の温度域での保持は、恒温で行ってもよいし、この温度域内で加熱および／または冷却してもよく、該温度域での保持時間が１５０秒以上であればよい。
【００５１】
［９００℃から７００℃までの平均冷却速度が０．０５〜１０℃／秒］
９００〜１０５０℃で保持してＢＮを析出させた後は、９００〜７００℃の温度域を通過する時間を短くすることで、ＡｌＮの析出を抑制すると共に、ＢＮがＡｌＮに変化するのを防止し、ＢＮの析出量を確保できる。即ち、９００〜７００℃の温度域では、ＢＮよりもＡｌＮの方が熱力学的に安定なため、９００〜１０５０℃の高温域でＢＮを選択的に析出させても、９００〜７００℃の低温域を通過する時間が長くなると、ＢＮがＡｌＮに変化し、ＢＮの析出量が減少する。そのためＢＮ／ＡｌＮ比を上記範囲に制御することができない。従って本発明では、９００℃から７００℃までの低温域を冷却するときの平均冷却速度を０．０５℃／秒以上とする。好ましくは０．１℃／秒以上、より好ましくは０．５℃／秒以上、更に好ましくは１℃／秒以上である。しかしこの温度域の平均冷却速度が大き過ぎると、マルテンサイトやベイナイト等の過冷組織が生成して被削性が却って低下する。従って９００℃から７００℃までの平均冷却速度は１０℃／秒以下とする。好ましくは９．５℃／秒以下、より好ましくは８℃／秒以下、更に好ましくは５℃／秒以下、特に好ましくは３℃／秒以下である。
【００５２】
［１０００℃以上で熱間加工］
本発明では、上記成分組成を満足する鋼を１１００℃以上に加熱した後、１０００℃以上で熱間加工すると共に、９００〜１０５０℃の温度域での保持時間を１５０秒以上としてもよい。１１００℃以上に加熱してＡｌＮとＢＮを再固溶させた後に、１０００℃以上で熱間加工を施すことにより、鋼中に加工歪を導入することができ、この加工歪がＢＮの析出ポイントとなり、その後の冷却過程でＢＮがγ粒界よりもγ粒内に析出し易くなる。その結果、ＢＮを旧γ粒内に析出させることができ、焼入れ焼戻し等の熱処理を行った後の衝撃特性を一層改善することができる。上記熱間加工は、１０５０℃以上で行うことがより好ましい。熱間加工温度の上限は、上記加熱温度よりも低ければよい。熱間加工は、例えば、熱間鍛造すればよい。
【００５３】
なお、上記熱間加工を１０００〜１０５０℃の温度域で行う場合は、熱間加工を行っている時間を上記９００〜１０５０℃の温度域で行う保持の時間に合算して保持時間を制御する。
【００５４】
このようにして得られる本発明に係る機械構造用鋼は、ＢＮとＡｌＮのバランスが適切に制御されているため、低速での断続切削と高速での連続切削の両方で優れた被削性（特に、工具寿命の延長）を発揮する。
【００５５】
また、本発明の機械構造用鋼は、ＢＮとＡｌＮのバランスが適切に制御されているため、この機械構造用鋼を部品形状に切削加工した後、焼入れ焼戻し等の熱処理を施して得られる機械構造部品は、衝撃特性に優れたものとなる。
【００５６】
熱処理条件は、機械構造部品を製造するときに通常採用される条件であればよい。例えば、８００〜１０００℃程度に加熱した後、焼入れを行ない、次いで１５０〜６００℃程度で、２０分〜１時間程度保持して焼戻しを行えばよい。
【００５７】
部品形状に切削加工した後、焼入れ焼戻し等の熱処理を行う前には、常法に従って浸炭処理や浸炭窒化処理を行なってもよい。このとき浸炭処理または浸炭窒化処理は、例えば、上記９００〜１０５０℃の温度域で行うのがよい。浸炭処理または浸炭窒化処理した後は、引続き焼入れ焼戻し等の熱処理を上記条件で行えばよい。
【実施例】
【００５８】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００５９】
下記表１に示すＮｏ．１８〜２２以外の化学成分組成の鋼１５０ｋｇを真空誘導炉で溶解し、上面：φ２４５ｍｍ×下面：φ２１０ｍｍ×長さ：４８０ｍｍのインゴットに鋳造し、鍛造（ソーキング：１２５０℃×３時間程度、鍛造加熱：１１００℃×１時間程度）および切断し、一辺１５０ｍｍ×長さ６８０ｍｍの四角材形状を経由して、下記（ａ）、（ｂ）の２種類の鍛造材に加工した。
（ａ）板材  ：厚さ３０ｍｍ、幅１５５ｍｍ、長さ１００ｍｍ
（ｂ）丸棒材：φ８０ｍｍ、長さ３５０ｍｍ
【００６０】
【表１】
2011080100.tif 000002
【００６１】
得られた（ａ）板材と（ｂ）丸棒材を加熱した後、冷却した。冷却するに際して、９００〜１０５０℃の温度域で所定時間保持した。また、冷却するに際して、９００℃から７００℃までの平均冷却速度を変化させた。下記表２に加熱温度（℃）、９００〜１０５０℃の温度域での保持時間（秒）、９００℃から７００℃までの平均冷却速度（℃／秒）を夫々示す。
【００６２】
一方、下記表１に示すＮｏ．１８〜２２の化学成分組成の鋼については、上記と同じ条件で一辺１５０ｍｍ×長さ６８０ｍｍの四角材形状とした後、１２００℃に加熱し、次いで１１００℃にて１５０ｍｍ角からφ８０ｍｍへ鍛伸する熱間加工を行った後、上記（ａ）、（ｂ）の２種類の鍛造材に加工し、冷却した。冷却するに際して、９００〜１０５０℃の温度域で所定時間保持した。また、冷却するに際して、９００℃から７００℃までの平均冷却速度を変化させた。下記表２に加熱温度（℃）、９００〜１０５０℃の温度域での保持時間（秒）、９００℃から７００℃までの平均冷却速度（℃／秒）を夫々示す。
【００６３】
冷却後の丸棒材に含まれるＢＮとＡｌＮを定量分析し、質量比でＢＮ／ＡｌＮ比を算出した。ＢＮ量とＡｌＮ量は、同じ部位から採取したサンプルを２つ用意し、次の手順で定量した。
【００６４】
サンプルに含まれるＢＮ量は、電解抽出と酸溶解と吸光光度法とを組み合わせて定量した。具体的には、ＡＡ系電解液（１０質量％のアセチルアセトンと１質量％の塩化テトラメチルアンモニウムを含むメタノール溶液）を用いてサンプルを電気分解した後、濾過して未溶解残渣を採取し、この残渣を塩酸と硝酸で分解した後、硫酸とリン酸を加えて加熱分解した。その後、ＪＩＳ  Ｇ１２２７に準じてホウ素をホウ酸メチルとして蒸留し、水酸化ナトリウムに吸収させる。吸収させたホウ酸メチルに含まれるホウ素量を、ＪＩＳ  Ｇ１２２７に準じてホウ酸メチル蒸留分離クルクミン吸光光度法で定量した。定量したホウ素が全量ＢＮを生成しているものとしてこのホウ素に結合するＮ量を計算し、定量したホウ素量に計算された結合Ｎ量を加えたものをＢＮ量とした。
【００６５】
また、サンプルに含まれるＡｌＮ量は、臭素−酢酸メチル法で定量した。具体的には、サンプルをフラスコに入れ、臭素と酢酸メチル中で７０℃に加熱して溶解した後、濾過して未溶解残渣を採取し、この残渣を酢酸メチルで充分に洗浄した後、乾燥させる。乾燥させた残渣を、ＪＩＳ  Ｇ１２２８に準じてアンモニア蒸留器に水酸化ナトリウムを加えて蒸留し、０．１％ホウ酸を吸収液として吸収させ、得られた吸収液をＪＩＳ  Ｇ１２２８に準じてアミド硫酸標準液で滴定し、吸収液中のＮ量およびサンプルの計り取り量からＡｌＮ量を定量した。
【００６６】
定量結果に基づいて、質量比でＢＮ／ＡｌＮ比を算出した。算出結果を下記表２に示す。
【００６７】
また、冷却後の丸棒材の表面から１０ｍｍ位置を中心として走査型電子顕微鏡（ＳＥＭ）を用いて観察し、観察視野内に認められる析出物の成分組成をＳＥＭに付属するエネルギー分散型Ｘ線分析装置（ＥＤＳ）を用いて分析すると共に、旧γ粒界に存在するＢＮの個数と旧γ粒内に存在するＢＮの個数を測定し、粒界ＢＮ／粒内ＢＮの個数比を算出した。ＢＮの個数は、検出限界を直径０．１μｍとし、観察倍率１００００倍で１０視野測定した結果を平均して算出した。算出結果を下記表２に示す。
【００６８】
【表２】
2011080100.tif 000003
【００６９】
次に、冷却後の板材と丸棒材を用い、下記条件で断続切削したときの被削性と連続切削したときの被削性を評価した。
【００７０】
［断続切削時の被削性評価（エンドミル切削試験）］
断続切削時の被削性を評価するために、エンドミル加工したときの工具摩耗量を測定した。エンドミル切削試験には、上記板材をスケール除去した後、表面を約２ｍｍ研削したものを試験片（被削材）として用いた。具体的には、マニシングセンタ主軸にエンドミル工具を取り付け、上記のようにして製造した厚さ２５ｍｍ×幅１５０ｍｍ×長さ１００ｍｍの試験片をバイスにより固定し、乾式の切削雰囲気下でダウンカット加工を行った。詳細な加工条件を下記表３に示す。断続切削を２００カット行った後、工具表面を光学顕微鏡下、１００倍で観察して平均逃げ面摩耗量（工具摩耗量）Ｖｂを測定した。結果を上記表２に示す。本発明では、断続切削後のＶｂが８０μｍ以下のものを「断続切削時の被削性が優れる」と評価した。
【００７１】
【表３】
2011080100.tif 000004
【００７２】
［連続切削時の被削性評価（旋削試験）］
連続切削時の被削性を評価するために、上記丸棒材（φ８０ｍｍ×長さ３５０ｍｍ）をスケール除去した後、表面を約２ｍｍ研削したものを旋削試験片（被削材）として用い、外周旋削加工を行なった。外周旋削加工の条件は、下記の通りである。
（外周旋削加工条件）
工具    ：超硬合金Ｐ１０（ＪＩＳ  Ｂ４０５３）
切削速度：２００ｍ／ｍｉｎ
送り    ：０．２５ｍｍ／ｒｅｖ
切り込み：１．５ｍｍ
潤滑方式：乾式
【００７３】
外周旋削加工後、工具表面を光学顕微鏡下、１００倍で観察して平均逃げ面摩耗量（工具摩耗量）Ｖｂを測定した。結果を上記表２に示す。本発明では、連続切削後のＶｂが１００μｍ以下のものを「連続切削時の被削性が優れる」と評価し、Ｖｂが７０μｍ以下のものを「連続切削時の被削性が特に優れる」と評価した。
【００７４】
次に、冷却後の丸棒材を用い、下記条件でシャルピー衝撃試験を行って熱処理後の衝撃特性を評価した。
【００７５】
［衝撃特性の評価］
熱処理後の衝撃特性を評価するために、冷却後の上記丸棒材から、幅１２ｍｍ×幅１２ｍｍ×長さ５５ｍｍのサンプルを切り出し、これを８５０℃に加熱した後、焼入れを行ない、次いで５００℃で３０分間焼戻して熱処理したものからＪＩＳ４号  Ｕノッチを切り出したものをシャルピー衝撃試験片とした。この試験片を用いてＪＩＳ  Ｚ２２４２に準じてシャルピー衝撃試験を行った。結果を上記表２に示す。
【００７６】
表２から次のように考察できる。Ｎｏ．１〜２２は、本発明で規定する要件を満足する例であり、鋼中に析出しているＢＮとＡｌＮの質量比（ＢＮ／ＡｌＮ）を適切な範囲に調整しているため、低速での断続切削と高速での連続切削の両方で優れた被削性（特に、工具寿命の延長）を発揮し、焼入れ焼戻しした後であっても衝撃特性に優れている。
【００７７】
特にＮｏ．１８〜２２は、１２００℃に加熱した後、１１００℃で熱間鍛造すると共に、９００〜１０５０℃で所定時間保持した例であり、これらＮｏ．１８〜２２の化学成分組成は、夫々、Ｎｏ．３、６、７、８、９と同じである。Ｎｏ．３とＮｏ．１８、Ｎｏ．６とＮｏ．１９、Ｎｏ．７とＮｏ．２０、Ｎｏ．８とＮｏ．２１、Ｎｏ．９とＮｏ．２２を比較すると、熱間鍛造することで、粒界ＢＮ／粒内ＢＮを０．５０以下に制御することができ、熱処理後の衝撃特性を、熱間鍛造なしの場合よりも相対的に高めることができている。
【００７８】
これに対し、Ｎｏ．２３とＮｏ．２８は、加熱温度が１１００℃を下回っており、ＢＮの析出が不充分となり、ＢＮ／ＡｌＮ比が０．０２０を下回っているため、連続切削時の被削性と、熱処理後の衝撃特性が劣っている。Ｎｏ．２４は、９００〜１０５０℃の温度域での保持時間が１５０秒より短く、ＢＮの析出が不充分となり、ＢＮ／ＡｌＮ比が０．０２０を下回っているため、連続切削時の被削性と、熱処理後の衝撃特性が劣っている。Ｎｏ．２５は、９００℃から７００℃までの温度域の平均冷却速度が０．０５℃／秒を下回っており、ＡｌＮが多く生成し、ＢＮ／ＡｌＮ比が０．０２０を下回っているため、連続切削時の被削性と、熱処理後の衝撃特性が劣っている。Ｎｏ．２６は、Ａｌ量が少ない例であり、固溶Ａｌ量が不足しているため、断続切削時の被削性が劣っている。Ｎｏ．２７は、Ｂ量が少ない例であり、ＢＮの析出が不充分となり、ＢＮ／ＡｌＮ比が０．０２０を下回っているため、連続切削時の被削性と、熱処理後の衝撃特性が劣っている。